(57)【特許請求の範囲】
【請求項１】
一般式（Ｉ）
【化１】
0003841182.tif 000025
（式中、Ｒは炭素原子数１〜１２のアルキル基またはアルコキシル基を表し、Ｖ、Ｗ、Ｘ及びＹはそれぞれ独立的にフッ素原子または水素原子を表すが、少なくとも１個はフッ素原子を表し、Ｚはフッ素原子、塩素原子、−ＯＣＦ3、−ＯＣＦ2Ｈ、−ＣＦ3、−ＯＣＨ2ＣＦ3、シアノ基、炭素原子数１〜１２のアルキル基、アルコキシル基または炭素原子数３〜１２のアルケニルオキシ基を表す。）で表される化合物。
【請求項２】
一般式（Ｉ）において、Ｒが炭素原子数１〜７の直鎖状アルキル基を表すところの請求項１記載の化合物。
【請求項３】
一般式（Ｉ）において、Ｚがフッ素原子を表すところの請求項１又は２記載の化合物。
【請求項４】
一般式（Ｉ）において、Ｘがフッ素原子を表すところの請求項１、２又は３記載の化合物。
【請求項５】
請求項１、２、３又は４記載の化合物を含有する液晶組成物。
【発明の詳細な説明】
【０００１】
【発明の属する技術分野】
本発明は有機電子材料や医農薬、特に電気光学的液晶表示用ネマチック液晶材料として有用なフッ素置換アジン類に関する。
【０００２】
【従来の技術】
液晶表示素子は、時計、電卓をはじめとして、各種測定機器、自動車用パネル、ワードプロセッサー、電子手帳、プリンター、コンピューター、テレビ等に用いられるようになっている。液晶表示方式としては、その代表的なものにＴＮ（捩れネマチック）型、ＳＴＮ（超捩れネマチック）型、ＤＳ（動的光散乱）型、ＧＨ（ゲスト・ホスト）型あるいはＦＬＣ（強誘電性液晶）等があり、また駆動方式としても従来のスタティック駆動からマルチプレックス駆動が一般的になり、さらに単純マトリックス方式、最近ではアクティブマトリックス方式が実用化されている。これらの表示方式や駆動方式に応じて、液晶材料としても種々の特性が要求されており、このためこれまでにも非常に多くの液晶化合物が合成されている。
【０００３】
こうした液晶化合物の中で一般式（Ａ）
【０００４】
【化２】
0003841182.tif 000002
【０００５】
（式中、Ｒaはアルキル基を表す。）で表されるアジン誘導体は比較的古くから知られており、(i)液晶相上限温度が高い、(ii)化学的に比較的安定、(iii)製造が容易かつ安価である、等の特性を有する優れた液晶材料である。しかも、本発明者らの検討によると、現在汎用されている液晶組成物に添加することにより、その応答時間を非常に改善できる効果を有することが確認されている。
【０００６】
しかしながら、この（Ａ）の化合物はその融点が高く、他の液晶化合物との相溶性が悪いという問題点があった。
この問題点を改善した化合物として、特開昭５４−８７６８８号公報には一般式（Ｂ）
【０００７】
【化３】
0003841182.tif 000003
【０００８】
（式中、Ｒaはアルキル基を、ＲbはＲaと異なるアルキル基を表す。）で表される非対称アジン類が報告されている。この（Ｂ）の化合物は（Ａ）の化合物と同程度に高い液晶相上限温度を示すことに加えて、（Ａ）と比較すると融点が低く他の液晶化合物との相溶性も改善されているといった優れた特徴を有する。ただし、この相溶性に関しては特に側鎖アルキル基の炭素原子数が少ない場合には決して満足できるものとは言えない。  また、これら（Ａ）や（Ｂ）の化合物は誘電率異方性が小さい、いわゆるＮ型の液晶であり、液晶組成物の閾値電圧を低減することはできないが、同じアジン構造を有して誘電率異方性の大きい、いわゆるＰ型の液晶化合物としては上記の特開昭５４−８７６８８号公報には一般式（Ｃ）
【０００９】
【化４】
0003841182.tif 000004
【００１０】
（式中、Ｒaはアルキル基を表す。）で表されるシアノベンゼン誘導体が報告されている。また、本発明者らは先に、（Ｃ）よりも低粘性のＰ型液晶化合物として、一般式（Ｄ）
【００１１】
【化５】
0003841182.tif 000005
【００１２】
（式中、Ｒaはアルキル基を表す。）で表されるフルオロベンゼン誘導体及び一般式（Ｅ）
【００１３】
【化６】
0003841182.tif 000006
【００１４】
（式中、Ｒaはアルキル基を表す。）で表されるトリフルオロメトキシベンゼン誘導体を報告しており、これらのＰ型アジン誘導体は高速応答性に加えて、駆動電圧の低減も可能である。
【００１５】
しかしながら、これらＰ型アジン誘導体は、その融点が比較的高く、その相溶性に関しても決して充分とは言い難い。さらに、誘電率異方性もそれほど大きいわけではないので、閾値電圧の低下度合いも充分満足できるものではない。
【００１６】
従って、粘性が低く高速応答が可能なアジン系の液晶化合物であって、従来液晶との相溶性により優れ、かつＰ型液晶においては誘電率異方性がより大きく、閾値電圧をより低減することのできる化合物が求められている。
【００１７】
【発明が解決しようとする課題】
本発明が解決しようとする課題は、上記の目的に応じるため、フッ素置換アジン誘導体である新規液晶化合物を提供し、さらにこれを用いて高速応答性で、必要に応じて低電圧駆動が可能な液晶組成物を提供するものである。
【００１８】
【課題を解決するための手段】
本発明は、上記課題を解決するために、
１．一般式（Ｉ）
【００１９】
【化７】
0003841182.tif 000007
【００２０】
（式中、Ｒは炭素原子数１〜１２のアルキル基またはアルコキシル基を表し、Ｖ、Ｗ、Ｘ及びＹはそれぞれ独立的にフッ素原子または水素原子を表すが、少なくとも１個はフッ素原子を表し、Ｚはフッ素原子、塩素原子、−ＯＣＦ3、−ＯＣＦ2Ｈ、−ＣＦ3、−ＯＣＨ2ＣＦ3、シアノ基、炭素原子数１〜１２のアルキル基、アルコキシル基または炭素原子数３〜１２のアルケニルオキシ基を表す。）で表される化合物。
２．一般式（Ｉ）において、Ｒが炭素原子数１〜７の直鎖状アルキル基を表すところの上記１記載の化合物。
３．一般式（Ｉ）において、Ｚがフッ素原子を表すところの上記１又は２記載の化合物。４．一般式（Ｉ）において、Ｘがフッ素原子を表すところの上記１、２又は３記載の化合物。
５．上記１、２、３又は４記載の化合物を含有する液晶組成物。
を前記解決手段とした。
【００２１】
【発明の実施の形態】
以下に本発明の一例について説明する。
上記一般式（Ｉ）において、Ｒは炭素原子数１〜１２のアルキル基またはアルコキシル基を表すが、炭素原子数は１〜７が好ましく、炭素原子数１〜５の直鎖状のアルキル基がさらに好ましい。Ｚはフッ素原子、塩素原子、−ＯＣＦ3、−ＯＣＦ2Ｈ、−ＣＦ3、−ＯＣＨ2ＣＦ3、シアノ基、炭素原子数１〜１２のアルキル基またはアルコキシル基、または炭素原子数３〜１２のアルケニルオキシ基を表すが、このうち、Ｐ型液晶としてはフッ素原子、塩素原子、−ＯＣＦ3またはシアノ基が好ましく、フッ素原子が特に好ましい。また、Ｎ型液晶としては炭素原子数１〜５のアルキル基またはアルコキシル基が好ましく、直鎖状のアルキル基がさらに好ましい。Ｖ、Ｗ、Ｘ及びＹはそれぞれ独立的にフッ素原子または水素原子を表すが、少なくとも１個はフッ素原子を表し、特にＸはフッ素原子であることが好ましい。より高速応答性を得るためにはＶ〜Ｙの１個がフッ素原子であることが好ましく、より低電圧駆動性を得るためには少なくとも２個以上がフッ素原子であることが好ましい。
【００２２】
一般式（Ｉ）の化合物は以下のようにして製造することができる。
即ち、一般式（ＩＩ）
【００２３】
【化８】
0003841182.tif 000008
【００２４】
（式中、Ｒ、Ｖ及びＷは一般式（Ｉ）におけると同じ意味を表す。）で表されるヒドラゾンと一般式（ＩＩＩ）
【００２５】
【化９】
0003841182.tif 000009
【００２６】
（式中、Ｘ、Ｙ及びＺは一般式（Ｉ）におけると同じ意味を表す。）で表されるベンズアルデヒド誘導体とを反応させることにより容易に得ることができる。この際に、式（ＩＶ）や式（Ｖ）等の対称系のアジン
【００２７】
【化１０】
0003841182.tif 000010
0003841182.tif 000011
【００２８】
の生成を抑止するためにアミン類の存在下に反応させることが好ましい。  アミン類としては２級アミンあるいは３級アミンが好ましく、３級アミンが特に好ましい。さらに３級アミンとしてはトリエチルアミン、トリメチルアミン、トリブチルアミン等のトリアルキルアミン、N,N-ジメチルアニリン、N,N-ジエチルアニリン等の芳香族アミン、ピリジン等の環状アミン類等が用いられるが、トリエチルアミン等のトリアルキルアミンが特に好ましい。
【００２９】
アミンの使用量は（ＩＩ）のヒドラゾンに対して0.1〜20モル量が好ましく、0.5〜10モル量がさらに好ましい。
これらアミン類は（ＩＩ）のヒドラゾンと（ＩＩＩ）のベンズアルデヒドとを反応させる際に系内に添加してもよいが、ヒドラゾン（ＩＩ）を調製する際に、後処理の工程で加えておくことによりアミンを含んだヒドラゾンと（ＩＩＩ）のベンズアルデヒドを反応させても良い。即ち、一般式（ＶＩ）
【００３０】
【化１１】
0003841182.tif 000012
【００３１】
（式中、Ｒ、Ｖ及びＷは一般式（Ｉ）におけると同じ意味を表す。）で表されるベンズアルデヒド誘導体をエタノール等の溶媒中で大過剰のヒドラジンと反応させて（ＩＩ）のヒドラゾンを調製し、反応終了後ジクロロメタン等の水に不溶の溶媒を加え、水洗を繰り返して過剰のヒドラジンを除去する。溶媒の大半を溜去後、必要に応じてアミンを追加し、エタノール等の溶媒中で（ＩＩＩ）のベンズアルデヒドを加え反応させる。この反応は冷却下に、あるいは加熱下に行ってもよいが、通常は室温付近で実施することが好ましい。反応終了後は同様にジクロロメタン等の水に不溶の溶媒を加え、水洗を繰り返した後、溶媒を溜去し、メタノール等の溶媒から再結晶して精製する。また、必要に応じて塩基性アルミナによるカラムクロマトグラフィーを用いて、精製することも好ましい。  また、本発明の一般式（Ｉ）の化合物は一般式（ＩＩ）のヒドラゾンに換えて、一般式（ＶＩＩ）
【００３２】
【化１２】
0003841182.tif 000013
【００３３】
（式中、Ｘ、Ｙ及びＺは一般式（Ｉ）におけるとおなじ意味を表す。）を用い、これを一般式（ＩＩＩ）のベンズアルデヒドと同様に反応させても得ることができる。  ここで原料として用いるベンズアルデヒド誘導体は、その多くは市販されており容易に入手可能であるが、市販されていない誘導体も必要とあれば対応する臭化ベンゼン誘導体等から調製したグリニヤール反応剤にＮ，Ｎ−ジメチルホルムアミド（ＤＭＦ）等のホルミル化剤を反応させることにより容易に得ることができる。あるいは場合によっては対応する安息香酸誘導体を酸クロリドとした後に還元することによっても得ることができる。  斯くして製造された一般式（Ｉ）で表されるアジン誘導体の例をその相転移温度とともに第１表に掲げる。
【００３４】
【表１】
0003841182.tif 000014
（表中、Ｃｒは結晶相を、Ｎはネマチック相を、またＩは等方性液体相をそれぞれ表す。）
第１表からわかるように、本発明の一般式（Ｉ）の化合物は、側方置換基を有する２環性の液晶化合物としては比較的高いネマチック相上限温度を示す。また、その融点も比較的低く、例えば（Ｉ−１）及び（Ｉ−２）の化合物の相転移温度を、対応する一般式（Ｄ）で表される（Ｄ−１）
【００３５】
【化１３】
0003841182.tif 000015
【００３６】
相転移温度：Ｃｒ  ７０．５  Ｎ  ９６．５  Ｉ
と比較すると、その融点が（Ｉ−１）では約２０℃、（Ｉ−２）では約２５℃も低くなっていることがわかる。一般に、融点の高い化合物は液晶組成物を調製した場合に相分離や析出等が生じやすいことが多く、この点からも本発明の一般式（Ｉ）の化合物が対応する一般式（Ｄ）の化合物等よりも、従来液晶に対する相溶性に優れることが容易に理解できる。
【００３７】
さらに、一般式（Ｉ）の化合物を従来の液晶組成物に添加することにより得られる優れた効果は以下のように明らかである。
汎用のホスト液晶（Ｈ）
【００３８】
【化１４】
0003841182.tif 000016
【００３９】
を調製した。このホスト液晶（Ｈ）は１１６．７℃以下でネマチック相を示し、その融点は１１℃である。これを厚さ４．５μｍのＴＮセルに封入して液晶素子を作製し、その応答時間を測定したところ２１．５ｍ秒であった。ここで応答時間は立ち上がり時間と立ち下がり時間が等しくなる電界印加時の測定値である。また、この素子の閾値電圧を測定したところ１．８８Ｖであった。
【００４０】
次に、ホスト液晶（Ｈ）８０重量％及び第１表の（Ｉ−１）
【００４１】
【化１５】
0003841182.tif 000017
【００４２】
の化合物２０重量％からなる液晶組成物（Ｍ−１）を調製した。この（Ｍ−１）のネマチック相上限温度（ＴN-I）は９８℃であり、ホスト液晶（Ｈ）より約２０℃低下した。また、この組成物を０℃で２４時間放置したが、結晶の析出等は観察できなかった。さらに−２０℃で放置して固化させ、昇温して再び均一なネマチック相となる温度（Ｔ-N）を測定したところ９℃であった。この組成物を用いて同様にして素子を作製し、その応答時間を測定したところ、１４．３ｍ秒と大幅に高速化することができた。次に、その閾値電圧を測定したところ１．８３Ｖであり、ホスト液晶（Ｈ）よりやや低減することができた。
【００４３】
次に、ホスト液晶（Ｈ）８０重量％及び第１表の（Ｉ−２）
【００４４】
【化１６】
0003841182.tif 000018
【００４５】
の化合物２０重量％からなる液晶組成物（Ｍ−２）を調製した。この（Ｍ−２）のネマチック相上限温度（ＴN-I）は９１．２℃であり、（Ｍ−１）よりさらに低下した。また、この組成物を０℃で２４時間放置したが、結晶の析出等は観察できなかった。（Ｍ−１）と同様にして固化させ、そのＴ-Nを測定したところ１３℃であった。次にこれを用いて同様にして素子を作製し、その応答時間を測定したところ１７．８ｍ秒であり、（Ｍ−１）程ではないがやはり高速化することができた。次に、その閾値電圧を測定したところ１．５４Ｖであり、ホスト液晶（Ｈ）と比較しても０．３Ｖ以上と大幅に低減することができた。
【００４６】
これに対して、前述の一般式（Ｄ）で表される側方フッ素置換基を有しないアジン誘導体である（Ｄ−１）２０重量％及びホスト液晶（Ｈ）８０重量％からなる液晶組成物（Ｍ−Ｄ）を調製した。
【００４７】
（Ｍ−Ｄ）のネマチック相上限温度（ＴN-I）は１０４℃で（Ｍ−１）よりわずかに高くなったが、この組成物を同様にして固化させ、そのＴ-Nを測定したところ約１５℃と（Ｍ−１）や（Ｍ−２）より高くなってしまった。次に、同様にして液晶素子を作製しその応答時間を測定したところ、１４．０ｍ秒と（Ｍ−１）よりもさらにやや高速であったけれども、この素子の閾値電圧を測定したところ２．０７Ｖとなり、ホスト液晶（Ｈ）や（Ｍ−２）と比較して大幅に上昇してしまった。
【００４８】
以上から、本発明の化合物が従来液晶との相溶性とその応答時間の改善効果に優れており、温度範囲が広くかつ高速応答性の液晶組成物を調製するうえにおいて、非常に有効であることがわかる。さらに、Ｐ型の誘導体においてはこれまでのＰ型アジン誘導体と比較して閾値電圧の低減においてより効果があり、低電圧駆動の組成物を得るうえにおいてもより有効であることがわかる。
【００４９】
【実施例】
以下に本発明の実施例を示し、本発明を更に説明する。しかし、本発明はこれらの実施例に限定されるものではない。
【００５０】
化合物の構造は、核磁気共鳴スペクトル（ＮＭＲ）、質量スペクトル（ＭＳ）及び赤外吸収スペクトル（ＩＲ）により確認し、相転移温度の測定は温度調節ステージを備えた偏光顕微鏡と示差走査熱量計（ＤＳＣ）を併用して行った。また、組成物における「％」は『重量％』を表す。
（実施例１）  １−（３，４−ジフルオロベンジリデン）−２−（４−プロピルベンジリデン）ヒドラジン（Ｉ−１）の合成
【００５１】
【化１７】
0003841182.tif 000019
【００５２】
ヒドラジン１水和物４０ｇに４−プロピルベンズアルデヒド１０ｇをエタノール５０ｍＬに溶解して加えた。室温で３０分間攪拌した後、飽和炭酸水素ナトリウム水溶液１５０ｍＬを加えた。ジクロロメタン１００ｍＬを加えた後、１５０ｍＬの飽和炭酸水素ナトリウム水溶液で２回洗滌した。有機層にトリエチルアミン５ｍＬを加え、無水硫酸ナトリウムで脱水乾燥させた。減圧下に溶媒を溜去し、トリエチルアミン５ｍＬを追加し、エタノール５０ｍＬ及び３，４−ジフルオロベンズアルデヒド８．５ｇを加え、室温でさらに６．５時間攪拌した。飽和炭酸水素ナトリウム水溶液１５０ｍＬを加えた後、ジクロロメタン１００ｍＬを加え、次いで１５０ｍＬの飽和炭酸水素ナトリウム水溶液で２回洗滌後、減圧下に溶媒を溜去した。残渣をアルミナ（塩基性）カラムクロマトグラフィー（ジクロロメタン）を用いて精製し、さらにメタノールから再結晶させて、１−（３，４−ジフルオロベンジリデン）−２−（４−プロピルベンジリデン）ヒドラジン５．７ｇを得た。この化合物の融点は５０℃であり、５９．５℃までネマチック相を示した。  ４−プロピルベンズアルデヒドに換えて、４−メチルベンズアルデヒド、４−エチルベンズアルデヒド、４−ブチルベンズアルデヒド、４−ペンチルベンズアルデヒド、４−ヘプチルベンズアルデヒド、または４−メトキシベンズアルデヒドを用いることにより、以下の化合物を得た。
【００５３】
１−（３，４−ジフルオロベンジリデン）−２−（４−メチルベンジリデン）ヒドラジン
１−（３，４−ジフルオロベンジリデン）−２−（４−エチルベンジリデン）ヒドラジン
１−（３，４−ジフルオロベンジリデン）−２−（４−ブチルベンジリデン）ヒドラジン
１−（３，４−ジフルオロベンジリデン）−２−（４−ペンチルベンジリデン）ヒドラジン
１−（３，４−ジフルオロベンジリデン）−２−（４−ヘプチルベンジリデン）ヒドラジン
１−（３，４−ジフルオロベンジリデン）−２−（４−メトキシベンジリデン）ヒドラジン
（実施例２）  １−（３，４，５−トリフルオロベンジリデン）−２−（４−プロピルベンジリデン）ヒドラジン（Ｉ−２）の合成
【００５４】
【化１８】
0003841182.tif 000020
【００５５】
実施例１において、３，４−ジフルオロベンズアルデヒドに換えて、３，４，５−トリフルオロベンズアルデヒドを用いた他は同様にして、１−（３，４，５−トリフルオロベンジリデン）−２−（４−プロピルベンジリデン）ヒドラジン（Ｉ−２）を得た。この化合物の相転移温度は第１表にまとめて示した。
【００５６】
同様にして以下の化合物を得た。
１−（３，４，５−トリフルオロベンジリデン）−２−（４−メチルベンジリデン）ヒドラジン
１−（３，４，５−トリフルオロベンジリデン）−２−（４−エチルベンジリデン）ヒドラジン
１−（３，４，５−トリフルオロベンジリデン）−２−（４−ブチルベンジリデン）ヒドラジン
１−（３，４，５−トリフルオロベンジリデン）−２−（４−ペンチルベンジリデン）ヒドラジン
１−（３，４，５−トリフルオロベンジリデン）−２−（４−ヘプチルベンジリデン）ヒドラジン
１−（３，４，５−トリフルオロベンジリデン）−２−（４−メトキシベンジリデン）ヒドラジン
１−（３−フルオロ−４−トリフルオロメトキシベンジリデン）−２−（４−メチルベンジリデン）ヒドラジン
１−（３−フルオロ−４−トリフルオロメトキシベンジリデン）−２−（４−エチルベンジリデン）ヒドラジン
１−（３−フルオロ−４−トリフルオロメトキシベンジリデン）−２−（４−プロピルベンジリデン）ヒドラジン
１−（３−フルオロ−４−トリフルオロメトキシベンジリデン）−２−（４−ブチルベンジリデン）ヒドラジン
１−（３−フルオロ−４−トリフルオロメトキシベンジリデン）−２−（４−ペンチルベンジリデン）ヒドラジン
１−（３−フルオロ−４−トリフルオロメトキシベンジリデン）−２−（４−ヘプチルベンジリデン）ヒドラジン
１−（３−フルオロ−４−トリフルオロメトキシベンジリデン）−２−（４−メトキシベンジリデン）ヒドラジン
１−（３，５−ジフルオロ−４−トリフルオロメトキシベンジリデン）−２−（４−メチルベンジリデン）ヒドラジン
１−（３，５−ジフルオロ−４−トリフルオロメトキシベンジリデン）−２−（４−エチルベンジリデン）ヒドラジン
１−（３，５−ジフルオロ−４−トリフルオロメトキシベンジリデン）−２−（４−プロピルベンジリデン）ヒドラジン
１−（３，５−ジフルオロ−４−トリフルオロメトキシベンジリデン）−２−（４−ブチルベンジリデン）ヒドラジン
１−（３，５−ジフルオロ−４−トリフルオロメトキシベンジリデン）−２−（４−ペンチルベンジリデン）ヒドラジン
１−（３，５−ジフルオロ−４−トリフルオロメトキシベンジリデン）−２−（４−ヘプチルベンジリデン）ヒドラジン
１−（３，５−ジフルオロ−４−トリフルオロメトキシベンジリデン）−２−（４−メトキシベンジリデン）ヒドラジン
１−（３−フルオロ−４−トリフルオロメチルベンジリデン）−２−（４−メチルベンジリデン）ヒドラジン
１−（３−フルオロ−４−トリフルオロメチルベンジリデン）−２−（４−エチルベンジリデン）ヒドラジン
１−（３−フルオロ−４−トリフルオロメチルベンジリデン）−２−（４−プロピルベンジリデン）ヒドラジン
１−（３−フルオロ−４−トリフルオロメチルベンジリデン）−２−（４−ブチルベンジリデン）ヒドラジン
１−（３−フルオロ−４−トリフルオロメチルベンジリデン）−２−（４−ペンチルベンジリデン）ヒドラジン
１−（３−フルオロ−４−トリフルオロメチルベンジリデン）−２−（４−ヘプチルベンジリデン）ヒドラジン
１−（３−フルオロ−４−トリフルオロメチルベンジリデン）−２−（４−メトキシベンジリデン）ヒドラジン
１−（３，５−ジフルオロ−４−トリフルオロメチルベンジリデン）−２−（４−メチルベンジリデン）ヒドラジン
１−（３，５−ジフルオロ−４−トリフルオロメチルベンジリデン）−２−（４−エチルベンジリデン）ヒドラジン
１−（３，５−ジフルオロ−４−トリフルオロメチルベンジリデン）−２−（４−プロピルベンジリデン）ヒドラジン
１−（３，５−ジフルオロ−４−トリフルオロメチルベンジリデン）−２−（４−ブチルベンジリデン）ヒドラジン
１−（３，５−ジフルオロ−４−トリフルオロメチルベンジリデン）−２−（４−ペンチルベンジリデン）ヒドラジン
１−（３，５−ジフルオロ−４−トリフルオロメチルベンジリデン）−２−（４−ヘプチルベンジリデン）ヒドラジン
１−（３，５−ジフルオロ−４−トリフルオロメチルベンジリデン）−２−（４−メトキシベンジリデン）ヒドラジン
１−（３，５−ジフルオロ−４−トリフルオロメチルベンジリデン）−２−（４−メチルベンジリデン）ヒドラジン
１−（３，５−ジフルオロ−４−トリフルオロメチルベンジリデン）−２−（４−エチルベンジリデン）ヒドラジン
１−（３，５−ジフルオロ−４−トリフルオロメチルベンジリデン）−２−（４−プロピルベンジリデン）ヒドラジン
１−（３，５−ジフルオロ−４−トリフルオロメチルベンジリデン）−２−（４−ブチルベンジリデン）ヒドラジン
１−（３，５−ジフルオロ−４−トリフルオロメチルベンジリデン）−２−（４−ペンチルベンジリデン）ヒドラジン
１−（３，５−ジフルオロ−４−トリフルオロメチルベンジリデン）−２−（４−ヘプチルベンジリデン）ヒドラジン
１−（３，５−ジフルオロ−４−トリフルオロメチルベンジリデン）−２−（４−メトキシベンジリデン）ヒドラジン
１−（３−フルオロ−４−ジフルオロメトキシベンジリデン）−２−（４−メチルベンジリデン）ヒドラジン
１−（３−フルオロ−４−ジフルオロメトキシベンジリデン）−２−（４−エチルベンジリデン）ヒドラジン
１−（３−フルオロ−４−ジフルオロメトキシベンジリデン）−２−（４−プロピルベンジリデン）ヒドラジン
１−（３−フルオロ−４−ジフルオロメトキシベンジリデン）−２−（４−ブチルベンジリデン）ヒドラジン
１−（３−フルオロ−４−ジフルオロメトキシベンジリデン）−２−（４−ペンチルベンジリデン）ヒドラジン
１−（３−フルオロ−４−ジフルオロメトキシベンジリデン）−２−（４−ヘプチルベンジリデン）ヒドラジン
１−（３−フルオロ−４−ジフルオロメトキシベンジリデン）−２−（４−メトキシベンジリデン）ヒドラジン
１−（３，５−ジフルオロ−４−ジフルオロメトキシベンジリデン）−２−（４−メチルベンジリデン）ヒドラジン
１−（３，５−ジフルオロ−４−ジフルオロメトキシベンジリデン）−２−（４−エチルベンジリデン）ヒドラジン
１−（３，５−ジフルオロ−４−ジフルオロメトキシベンジリデン）−２−（４−プロピルベンジリデン）ヒドラジン
１−（３，５−ジフルオロ−４−ジフルオロメトキシベンジリデン）−２−（４−ブチルベンジリデン）ヒドラジン
１−（３，５−ジフルオロ−４−ジフルオロメトキシベンジリデン）−２−（４−ペンチルベンジリデン）ヒドラジン
１−（３，５−ジフルオロ−４−ジフルオロメトキシベンジリデン）−２−（４−ヘプチルベンジリデン）ヒドラジン
１−（３，５−ジフルオロ−４−ジフルオロメトキシベンジリデン）−２−（４−メトキシベンジリデン）ヒドラジン
１−（３−フルオロ−４−クロロベンジリデン）−２−（４−メチルベンジリデン）ヒドラジン
１−（３−フルオロ−４−クロロベンジリデン）−２−（４−エチルベンジリデン）ヒドラジン
１−（３−フルオロ−４−クロロベンジリデン）−２−（４−プロピルベンジリデン）ヒドラジン
１−（３−フルオロ−４−クロロベンジリデン）−２−（４−ブチルベンジリデン）ヒドラジン
１−（３−フルオロ−４−クロロベンジリデン）−２−（４−ペンチルベンジリデン）ヒドラジン
１−（３−フルオロ−４−クロロベンジリデン）−２−（４−ヘプチルベンジリデン）ヒドラジン
１−（３−フルオロ−４−クロロベンジリデン）−２−（４−メトキシベンジリデン）ヒドラジン
１−（３，５−ジフルオロ−４−クロロベンジリデン）−２−（４−メチルベンジリデン）ヒドラジン
１−（３，５−ジフルオロ−４−クロロベンジリデン）−２−（４−エチルベンジリデン）ヒドラジン
１−（３，５−ジフルオロ−４−クロロベンジリデン）−２−（４−プロピルベンジリデン）ヒドラジン
１−（３，５−ジフルオロ−４−クロロベンジリデン）−２−（４−ブチルベンジリデン）ヒドラジン
１−（３，５−ジフルオロ−４−クロロベンジリデン）−２−（４−ペンチルベンジリデン）ヒドラジン
１−（３，５−ジフルオロ−４−クロロベンジリデン）−２−（４−ヘプチルベンジリデン）ヒドラジン
１−（３，５−ジフルオロ−４−クロロベンジリデン）−２−（４−メトキシベンジリデン）ヒドラジン
１−［３−フルオロ−４−（２，２，２−トリフルオロエトキシ）ベンジリデン］−２−（４−メチルベンジリデン）ヒドラジン
１−［３−フルオロ−４−（２，２，２−トリフルオロエトキシ）ベンジリデン］−２−（４−エチルベンジリデン）ヒドラジン
１−［３−フルオロ−４−（２，２，２−トリフルオロエトキシ）ベンジリデン］−２−（４−プロピルベンジリデン）ヒドラジン
１−［３−フルオロ−４−（２，２，２−トリフルオロエトキシ）ベンジリデン］−２−（４−ブチルベンジリデン）ヒドラジン
１−［３−フルオロ−４−（２，２，２−トリフルオロエトキシ）ベンジリデン］−２−（４−ペンチルベンジリデン）ヒドラジン
１−［３−フルオロ−４−（２，２，２−トリフルオロエトキシ）ベンジリデン］−２−（４−ヘプチルベンジリデン）ヒドラジン
１−［３−フルオロ−４−（２，２，２−トリフルオロエトキシ）ベンジリデン］−２−（４−メトキシベンジリデン）ヒドラジン
１−［３，５−ジフルオロ−４−（２，２，２−トリフルオロエトキシ）ベンジリデン］−２−（４−メチルベンジリデン）ヒドラジン
１−［３，５−ジフルオロ−４−（２，２，２−トリフルオロエトキシ）ベンジリデン］−２−（４−エチルベンジリデン）ヒドラジン
１−［３，５−ジフルオロ−４−（２，２，２−トリフルオロエトキシ）ベンジリデン］−２−（４−プロピルベンジリデン）ヒドラジン
１−［３，５−ジフルオロ−４−（２，２，２−トリフルオロエトキシ）ベンジリデン］−２−（４−ブチルベンジリデン）ヒドラジン
１−［３，５−ジフルオロ−４−（２，２，２−トリフルオロエトキシ）ベンジリデン］−２−（４−ペンチルベンジリデン）ヒドラジン
１−［３，５−ジフルオロ−４−（２，２，２−トリフルオロエトキシ）ベンジリデン］−２−（４−ヘプチルベンジリデン）ヒドラジン
１−［３，５−ジフルオロ−４−（２，２，２−トリフルオロエトキシ）ベンジリデン］−２−（４−メトキシベンジリデン）ヒドラジン
１−（３−フルオロ−４−シアノベンジリデン）−２−（４−メチルベンジリデン）ヒドラジン
１−（３−フルオロ−４−シアノベンジリデン）−２−（４−エチルベンジリデン）ヒドラジン
１−（３−フルオロ−４−シアノベンジリデン）−２−（４−プロピルベンジリデン）ヒドラジン
１−（３−フルオロ−４−シアノベンジリデン）−２−（４−ブチルベンジリデン）ヒドラジン
１−（３−フルオロ−４−シアノベンジリデン）−２−（４−ペンチルベンジリデン）ヒドラジン
１−（３−フルオロ−４−シアノベンジリデン）−２−（４−ヘプチルベンジリデン）ヒドラジン
１−（３−フルオロ−４−シアノベンジリデン）−２−（４−メトキシベンジリデン）ヒドラジン
１−（３，５−ジフルオロ−４−シアノベンジリデン）−２−（４−メチルベンジリデン）ヒドラジン
１−（３，５−ジフルオロ−４−シアノベンジリデン）−２−（４−エチルベンジリデン）ヒドラジン
１−（３，５−ジフルオロ−４−シアノベンジリデン）−２−（４−プロピルベンジリデン）ヒドラジン
１−（３，５−ジフルオロ−４−シアノベンジリデン）−２−（４−ブチルベンジリデン）ヒドラジン
１−（３，５−ジフルオロ−４−シアノベンジリデン）−２−（４−ペンチルベンジリデン）ヒドラジン
１−（３，５−ジフルオロ−４−シアノベンジリデン）−２−（４−ヘプチルベンジリデン）ヒドラジン
１−（３，５−ジフルオロ−４−シアノベンジリデン）−２−（４−メトキシベンジリデン）ヒドラジン
１−（３−フルオロ−４−メチルベンジリデン）−２−（４−メチルベンジリデン）ヒドラジン
１−（３−フルオロ−４−メチルベンジリデン）−２−（４−エチルベンジリデン）ヒドラジン
１−（３−フルオロ−４−メチルベンジリデン）−２−（４−プロピルベンジリデン）ヒドラジン
１−（３−フルオロ−４−メチルベンジリデン）−２−（４−ブチルベンジリデン）ヒドラジン
１−（３−フルオロ−４−メチルベンジリデン）−２−（４−ペンチルベンジリデン）ヒドラジン
１−（３−フルオロ−４−メチルベンジリデン）−２−（４−ヘプチルベンジリデン）ヒドラジン
１−（３−フルオロ−４−メチルベンジリデン）−２−（４−メトキシベンジリデン）ヒドラジン
１−（３，５−ジフルオロ−４−メチルベンジリデン）−２−（４−メチルベンジリデン）ヒドラジン
１−（３，５−ジフルオロ−４−メチルベンジリデン）−２−（４−エチルベンジリデン）ヒドラジン
１−（３，５−ジフルオロ−４−メチルベンジリデン）−２−（４−プロピルベンジリデン）ヒドラジン
１−（３，５−ジフルオロ−４−メチルベンジリデン）−２−（４−ブチルベンジリデン）ヒドラジン
１−（３，５−ジフルオロ−４−メチルベンジリデン）−２−（４−ペンチルベンジリデン）ヒドラジン
１−（３，５−ジフルオロ−４−メチルベンジリデン）−２−（４−ヘプチルベンジリデン）ヒドラジン
１−（３，５−ジフルオロ−４−メチルベンジリデン）−２−（４−メトキシベンジリデン）ヒドラジン
１−（３−フルオロ−４−メトキシベンジリデン）−２−（４−メチルベンジリデン）ヒドラジン
１−（３−フルオロ−４−メトキシベンジリデン）−２−（４−エチルベンジリデン）ヒドラジン
１−（３−フルオロ−４−メトキシベンジリデン）−２−（４−プロピルベンジリデン）ヒドラジン
１−（３−フルオロ−４−メトキシベンジリデン）−２−（４−ブチルベンジリデン）ヒドラジン
１−（３−フルオロ−４−メトキシベンジリデン）−２−（４−ペンチルベンジリデン）ヒドラジン
１−（３−フルオロ−４−メトキシベンジリデン）−２−（４−ヘプチルベンジリデン）ヒドラジン
１−（３−フルオロ−４−メトキシベンジリデン）−２−（４−メトキシベンジリデン）ヒドラジン
１−（３，５−ジフルオロ−４−メトキシベンジリデン）−２−（４−メチルベンジリデン）ヒドラジン
１−（３，５−ジフルオロ−４−メトキシベンジリデン）−２−（４−エチルベンジリデン）ヒドラジン
１−（３，５−ジフルオロ−４−メトキシベンジリデン）−２−（４−プロピルベンジリデン）ヒドラジン
１−（３，５−ジフルオロ−４−メトキシベンジリデン）−２−（４−ブチルベンジリデン）ヒドラジン
１−（３，５−ジフルオロ−４−メトキシベンジリデン）−２−（４−ペンチルベンジリデン）ヒドラジン
１−（３，５−ジフルオロ−４−メトキシベンジリデン）−２−（４−ヘプチルベンジリデン）ヒドラジン
１−（３，５−ジフルオロ−４−メトキシベンジリデン）−２−（４−メトキシベンジリデン）ヒドラジン
１−（３−フルオロ−４−エチルベンジリデン）−２−（４−メチルベンジリデン）ヒドラジン
１−（３−フルオロ−４−エチルベンジリデン）−２−（４−エチルベンジリデン）ヒドラジン
１−（３−フルオロ−４−エチルベンジリデン）−２−（４−プロピルベンジリデン）ヒドラジン
１−（３−フルオロ−４−エチルベンジリデン）−２−（４−ブチルベンジリデン）ヒドラジン
１−（３−フルオロ−４−エチルベンジリデン）−２−（４−ペンチルベンジリデン）ヒドラジン
１−（３−フルオロ−４−エチルベンジリデン）−２−（４−ヘプチルベンジリデン）ヒドラジン
１−（３−フルオロ−４−エチルベンジリデン）−２−（４−メトキシベンジリデン）ヒドラジン
１−（３，５−ジフルオロ−４−エチルベンジリデン）−２−（４−メチルベンジリデン）ヒドラジン
１−（３，５−ジフルオロ−４−エチルベンジリデン）−２−（４−エチルベンジリデン）ヒドラジン
１−（３，５−ジフルオロ−４−エチルベンジリデン）−２−（４−プロピルベンジリデン）ヒドラジン
１−（３，５−ジフルオロ−４−エチルベンジリデン）−２−（４−ブチルベンジリデン）ヒドラジン
１−（３，５−ジフルオロ−４−エチルベンジリデン）−２−（４−ペンチルベンジリデン）ヒドラジン
１−（３，５−ジフルオロ−４−エチルベンジリデン）−２−（４−ヘプチルベンジリデン）ヒドラジン
１−（３，５−ジフルオロ−４−エチルベンジリデン）−２−（４−メトキシベンジリデン）ヒドラジン
１−（３−フルオロ−４−プロピルベンジリデン）−２−（４−メチルベンジリデン）ヒドラジン
１−（３−フルオロ−４−プロピルベンジリデン）−２−（４−エチルベンジリデン）ヒドラジン
１−（３−フルオロ−４−プロピルベンジリデン）−２−（４−プロピルベンジリデン）ヒドラジン
１−（３−フルオロ−４−プロピルベンジリデン）−２−（４−ブチルベンジリデン）ヒドラジン
１−（３−フルオロ−４−プロピルベンジリデン）−２−（４−ペンチルベンジリデン）ヒドラジン
１−（３−フルオロ−４−プロピルベンジリデン）−２−（４−ヘプチルベンジリデン）ヒドラジン
１−（３−フルオロ−４−プロピルベンジリデン）−２−（４−メトキシベンジリデン）ヒドラジン
１−（３，５−ジフルオロ−４−プロピルベンジリデン）−２−（４−メチルベンジリデン）ヒドラジン
１−（３，５−ジフルオロ−４−プロピルベンジリデン）−２−（４−エチルベンジリデン）ヒドラジン
１−（３，５−ジフルオロ−４−プロピルベンジリデン）−２−（４−プロピルベンジリデン）ヒドラジン
１−（３，５−ジフルオロ−４−プロピルプロピルベンジリデン）−２−（４−ブチルベンジリデン）ヒドラジン
１−（３，５−ジフルオロ−４−プロピルベンジリデン）−２−（４−ペンチルベンジリデン）ヒドラジン
１−（３，５−ジフルオロ−４−プロピルベンジリデン）−２−（４−ヘプチルベンジリデン）ヒドラジン
１−（３，５−ジフルオロ−４−プロピルベンジリデン）−２−（４−メトキシベンジリデン）ヒドラジン
１−（３−フルオロ−４−アリルオキシベンジリデン）−２−（４−メチルベンジリデン）ヒドラジン
１−（３−フルオロ−４−アリルオキシベンジリデン）−２−（４−エチルベンジリデン）ヒドラジン
１−（３−フルオロ−４−アリルオキシベンジリデン）−２−（４−プロピルベンジリデン）ヒドラジン
１−（３−フルオロ−４−アリルオキシベンジリデン）−２−（４−ブチルベンジリデン）ヒドラジン
１−（３−フルオロ−４−アリルオキシベンジリデン）−２−（４−ペンチルベンジリデン）ヒドラジン
１−（３−フルオロ−４−アリルオキシベンジリデン）−２−（４−ヘプチルベンジリデン）ヒドラジン
１−（３−フルオロ−４−アリルオキシベンジリデン）−２−（４−メトキシベンジリデン）ヒドラジン
１−（３，５−ジフルオロ−４−アリルオキシベンジリデン）−２−（４−メチルベンジリデン）ヒドラジン
１−（３，５−ジフルオロ−４−アリルオキシベンジリデン）−２−（４−エチルベンジリデン）ヒドラジン
１−（３，５−ジフルオロ−４−アリルオキシベンジリデン）−２−（４−プロピルベンジリデン）ヒドラジン
１−（３，５−ジフルオロ−４−アリルオキシベンジリデン）−２−（４−ブチルベンジリデン）ヒドラジン
１−（３，５−ジフルオロ−４−アリルオキシベンジリデン）−２−（４−ペンチルベンジリデン）ヒドラジン
１−（３，５−ジフルオロ−４−アリルオキシベンジリデン）−２−（４−ヘプチルベンジリデン）ヒドラジン
１−（３，５−ジフルオロ−４−アリルオキシベンジリデン）−２−（４−メトキシベンジリデン）ヒドラジン
１−（４−フルオロベンジリデン）−２−（２−フルオロ−４−メチルベンジリデン）ヒドラジン
１−（４−フルオロベンジリデン）−２−（２−フルオロ−４−エチルベンジリデン）ヒドラジン
１−（４−フルオロベンジリデン）−２−（２−フルオロ−４−プロピルベンジリデン）ヒドラジン
１−（４−フルオロベンジリデン）−２−（２−フルオロ−４−ブチルベンジリデン）ヒドラジン
１−（４−フルオロベンジリデン）−２−（２−フルオロ−４−ペンチルベンジリデン）ヒドラジン
１−（４−フルオロベンジリデン）−２−（２−フルオロ−４−ヘプチルベンジリデン）ヒドラジン
１−（４−フルオロベンジリデン）−２−（２−フルオロ−４−メトキシベンジリデン）ヒドラジン
１−（３，４−ジフルオロベンジリデン）−２−（２−フルオロ−４−メチルベンジリデン）ヒドラジン
１−（３，４−ジフルオロベンジリデン）−２−（２−フルオロ−４−エチルベンジリデン）ヒドラジン
１−（３，４−ジフルオロベンジリデン）−２−（２−フルオロ−４−プロピルベンジリデン）ヒドラジン
１−（３，４−ジフルオロベンジリデン）−２−（２−フルオロ−４−ブチルベンジリデン）ヒドラジン
１−（３，４−ジフルオロベンジリデン）−２−（２−フルオロ−４−ペンチルベンジリデン）ヒドラジン
１−（３，４−ジフルオロベンジリデン）−２−（２−フルオロ−４−ヘプチルベンジリデン）ヒドラジン
１−（３，４−ジフルオロベンジリデン）−２−（２−フルオロ−４−メトキシベンジリデン）ヒドラジン
１−（３，４，５−トリフルオロベンジリデン）−２−（２−フルオロ−４−メチルベンジリデン）ヒドラジン
１−（３，４，５−トリフルオロベンジリデン）−２−（２−フルオロ−４−エチルベンジリデン）ヒドラジン
１−（３，４，５−トリフルオロベンジリデン）−２−（２−フルオロ−４−プロピルベンジリデン）ヒドラジン
１−（３，４，５−トリフルオロベンジリデン）−２−（２−フルオロ−４−ブチルベンジリデン）ヒドラジン
１−（３，４，５−トリフルオロベンジリデン）−２−（２−フルオロ−４−ペンチルベンジリデン）ヒドラジン
１−（３，４，５−トリフルオロベンジリデン）−２−（２−フルオロ−４−ヘプチルベンジリデン）ヒドラジン
１−（３，４，５−トリフルオロベンジリデン）−２−（２−フルオロ−４−メトキシベンジリデン）ヒドラジン
１−（４−フルオロベンジリデン）−２−（２，６−ジフルオロ−４−メチルベンジリデン）ヒドラジン
１−（４−フルオロベンジリデン）−２−（２，６−ジフルオロ−４−エチルベンジリデン）ヒドラジン
１−（４−フルオロベンジリデン）−２−（２，６−ジフルオロ−４−プロピルベンジリデン）ヒドラジン
１−（４−フルオロベンジリデン）−２−（２，６−ジフルオロ−４−ブチルベンジリデン）ヒドラジン
１−（４−フルオロベンジリデン）−２−（２，６−ジフルオロ−４−ペンチルベンジリデン）ヒドラジン
１−（４−フルオロベンジリデン）−２−（２，６−ジフルオロ−４−ヘプチルベンジリデン）ヒドラジン
１−（４−フルオロベンジリデン）−２−（２，６−ジフルオロ−４−メトキシベンジリデン）ヒドラジン
１−（３，４−ジフルオロベンジリデン）−２−（２，６−ジフルオロ−４−メチルベンジリデン）ヒドラジン
１−（３，４−ジフルオロベンジリデン）−２−（２，６−ジフルオロ−４−エチルベンジリデン）ヒドラジン
１−（３，４−ジフルオロベンジリデン）−２−（２，６−ジフルオロ−４−プロピルベンジリデン）ヒドラジン
１−（３，４−ジフルオロベンジリデン）−２−（２，６−ジフルオロ−４−ブチルベンジリデン）ヒドラジン
１−（３，４−ジフルオロベンジリデン）−２−（２，６−ジフルオロ−４−ペンチルベンジリデン）ヒドラジン
１−（３，４−ジフルオロベンジリデン）−２−（２，６−ジフルオロ−４−ヘプチルベンジリデン）ヒドラジン
１−（３，４−ジフルオロベンジリデン）−２−（２，６−ジフルオロ−４−メトキシベンジリデン）ヒドラジン
１−（３，４，５−トリフルオロベンジリデン）−２−（２，６−ジフルオロ−４−メチルベンジリデン）ヒドラジン
１−（３，４，５−トリフルオロベンジリデン）−２−（２，６−ジフルオロ−４−エチルベンジリデン）ヒドラジン
１−（３，４，５−トリフルオロベンジリデン）−２−（２，６−ジフルオロ−４−プロピルベンジリデン）ヒドラジン
１−（３，４，５−トリフルオロベンジリデン）−２−（２，６−ジフルオロ−４−ブチルベンジリデン）ヒドラジン
１−（３，４，５−トリフルオロベンジリデン）−２−（２，６−ジフルオロ−４−ペンチルベンジリデン）ヒドラジン
１−（３，４，５−トリフルオロベンジリデン）−２−（２，６−ジフルオロ−４−ヘプチルベンジリデン）ヒドラジン
１−（３，４，５−トリフルオロベンジリデン）−２−（２，６−ジフルオロ−４−メトキシベンジリデン）ヒドラジン
１−（４−トリフルオロメトキシベンジリデン）−２−（２−フルオロ−４−メチルベンジリデン）ヒドラジン
１−（４−トリフルオロメトキシベンジリデン）−２−（２−フルオロ−４−エチルベンジリデン）ヒドラジン
１−（４−トリフルオロメトキシベンジリデン）−２−（２−フルオロ−４−プロピルベンジリデン）ヒドラジン
１−（４−トリフルオロメトキシベンジリデン）−２−（２−フルオロ−４−ブチルベンジリデン）ヒドラジン
１−（４−トリフルオロメトキシベンジリデン）−２−（２−フルオロ−４−ペンチルベンジリデン）ヒドラジン
１−（４−トリフルオロメトキシベンジリデン）−２−（２−フルオロ−４−ヘプチルベンジリデン）ヒドラジン
１−（４−トリフルオロメトキシベンジリデン）−２−（２−フルオロ−４−メトキシベンジリデン）ヒドラジン
１−（４−トリフルオロメトキシベンジリデン）−２−（２，６−ジフルオロ−４−メチルベンジリデン）ヒドラジン
１−（４−トリフルオロメトキシベンジリデン）−２−（２，６−ジフルオロ−４−エチルベンジリデン）ヒドラジン
１−（４−トリフルオロメトキシベンジリデン）−２−（２，６−ジフルオロ−４−プロピルベンジリデン）ヒドラジン
１−（４−トリフルオロメトキシベンジリデン）−２−（２，６−ジフルオロ−４−ブチルベンジリデン）ヒドラジン
１−（４−トリフルオロメトキシベンジリデン）−２−（２，６−ジフルオロ−４−ペンチルベンジリデン）ヒドラジン
１−（４−トリフルオロメトキシベンジリデン）−２−（２，６−ジフルオロ−４−ヘプチルベンジリデン）ヒドラジン
１−（４−トリフルオロメトキシベンジリデン）−２−（２，６−ジフルオロ−４−メトキシベンジリデン）ヒドラジン
１−（４−シアノベンジリデン）−２−（２−フルオロ−４−メチルベンジリデン）ヒドラジン
１−（４−シアノベンジリデン）−２−（２−フルオロ−４−エチルベンジリデン）ヒドラジン
１−（４−シアノベンジリデン）−２−（２−フルオロ−４−プロピルベンジリデン）ヒドラジン
１−（４−シアノベンジリデン）−２−（２−フルオロ−４−ブチルベンジリデン）ヒドラジン
１−（４−シアノベンジリデン）−２−（２−フルオロ−４−ペンチルベンジリデン）ヒドラジン
１−（４−シアノベンジリデン）−２−（２−フルオロ−４−ヘプチルベンジリデン）ヒドラジン
１−（４−シアノベンジリデン）−２−（２−フルオロ−４−メトキシベンジリデン）ヒドラジン
１−（４−シアノベンジリデン）−２−（２，６−ジフルオロ−４−メチルベンジリデン）ヒドラジン
１−（４−シアノベンジリデン）−２−（２，６−ジフルオロ−４−エチルベンジリデン）ヒドラジン
１−（４−シアノベンジリデン）−２−（２，６−ジフルオロ−４−プロピルベンジリデン）ヒドラジン
１−（４−シアノベンジリデン）−２−（２，６−ジフルオロ−４−ブチルベンジリデン）ヒドラジン
１−（４−シアノベンジリデン）−２−（２，６−ジフルオロ−４−ペンチルベンジリデン）ヒドラジン
１−（４−シアノベンジリデン）−２−（２，６−ジフルオロ−４−ヘプチルベンジリデン）ヒドラジン
１−（４−シアノベンジリデン）−２−（２，６−ジフルオロ−４−メトキシベンジリデン）ヒドラジン
１−（４−トリフルオロメチルベンジリデン）−２−（２−フルオロ−４−メチルベンジリデン）ヒドラジン
１−（４−トリフルオロメチルベンジリデン）−２−（２−フルオロ−４−エチルベンジリデン）ヒドラジン
１−（４−トリフルオロメチルベンジリデン）−２−（２−フルオロ−４−プロピルベンジリデン）ヒドラジン
１−（４−トリフルオロメチルベンジリデン）−２−（２−フルオロ−４−ブチルベンジリデン）ヒドラジン
１−（４−トリフルオロメチルベンジリデン）−２−（２−フルオロ−４−ペンチルベンジリデン）ヒドラジン
１−（４−トリフルオロメチルベンジリデン）−２−（２−フルオロ−４−ヘプチルベンジリデン）ヒドラジン
１−（４−トリフルオロメチルベンジリデン）−２−（２−フルオロ−４−メトキシベンジリデン）ヒドラジン
１−（４−トリフルオロメチルベンジリデン）−２−（２，６−ジフルオロ−４−メチルベンジリデン）ヒドラジン
１−（４−トリフルオロメチルベンジリデン）−２−（２，６−ジフルオロ−４−エチルベンジリデン）ヒドラジン
１−（４−トリフルオロメチルベンジリデン）−２−（２，６−ジフルオロ−４−プロピルベンジリデン）ヒドラジン
１−（４−トリフルオロメチルベンジリデン）−２−（２，６−ジフルオロ−４−ブチルベンジリデン）ヒドラジン
１−（４−トリフルオロメチルベンジリデン）−２−（２，６−ジフルオロ−４−ペンチルベンジリデン）ヒドラジン
１−（４−トリフルオロメチルベンジリデン）−２−（２，６−ジフルオロ−４−ヘプチルベンジリデン）ヒドラジン
１−（４−トリフルオロメチルベンジリデン）−２−（２，６−ジフルオロ−４−メトキシベンジリデン）ヒドラジン
１−（４−クロロベンジリデン）−２−（２−フルオロ−４−メチルベンジリデン）ヒドラジン
１−（４−クロロベンジリデン）−２−（２−フルオロ−４−エチルベンジリデン）ヒドラジン
１−（４−クロロベンジリデン）−２−（２−フルオロ−４−プロピルベンジリデン）ヒドラジン
１−（４−クロロベンジリデン）−２−（２−フルオロ−４−ブチルベンジリデン）ヒドラジン
１−（４−クロロベンジリデン）−２−（２−フルオロ−４−ペンチルベンジリデン）ヒドラジン
１−（４−クロロベンジリデン）−２−（２−フルオロ−４−ヘプチルベンジリデン）ヒドラジン
１−（４−クロロベンジリデン）−２−（２−フルオロ−４−メトキシベンジリデン）ヒドラジン
１−（４−クロロベンジリデン）−２−（２，６−ジフルオロ−４−メチルベンジリデン）ヒドラジン
１−（４−クロロベンジリデン）−２−（２，６−ジフルオロ−４−エチルベンジリデン）ヒドラジン
１−（４−クロロベンジリデン）−２−（２，６−ジフルオロ−４−プロピルベンジリデン）ヒドラジン
１−（４−クロロベンジリデン）−２−（２，６−ジフルオロ−４−ブチルベンジリデン）ヒドラジン
１−（４−クロロベンジリデン）−２−（２，６−ジフルオロ−４−ペンチルベンジリデン）ヒドラジン
１−（４−クロロベンジリデン）−２−（２，６−ジフルオロ−４−ヘプチルベンジリデン）ヒドラジン
１−（４−クロロベンジリデン）−２−（２，６−ジフルオロ−４−メトキシベンジリデン）ヒドラジン
１−（４−メトキシベンジリデン）−２−（２−フルオロ−４−メチルベンジリデン）ヒドラジン
１−（４−メトキシベンジリデン）−２−（２−フルオロ−４−エチルベンジリデン）ヒドラジン
１−（４−メトキシベンジリデン）−２−（２−フルオロ−４−プロピルベンジリデン）ヒドラジン
１−（４−メトキシベンジリデン）−２−（２−フルオロ−４−ブチルベンジリデン）ヒドラジン
１−（４−メトキシベンジリデン）−２−（２−フルオロ−４−ペンチルベンジリデン）ヒドラジン
１−（４−メトキシベンジリデン）−２−（２−フルオロ−４−ヘプチルベンジリデン）ヒドラジン
１−（４−メトキシベンジリデン）−２−（２−フルオロ−４−メトキシベンジリデン）ヒドラジン
１−（４−メトキシベンジリデン）−２−（２，６−ジフルオロ−４−メチルベンジリデン）ヒドラジン
１−（４−メトキシベンジリデン）−２−（２，６−ジフルオロ−４−エチルベンジリデン）ヒドラジン
１−（４−メトキシベンジリデン）−２−（２，６−ジフルオロ−４−プロピルベンジリデン）ヒドラジン
１−（４−メトキシベンジリデン）−２−（２，６−ジフルオロ−４−ブチルベンジリデン）ヒドラジン
１−（４−メトキシベンジリデン）−２−（２，６−ジフルオロ−４−ペンチルベンジリデン）ヒドラジン
１−（４−メトキシベンジリデン）−２−（２，６−ジフルオロ−４−ヘプチルベンジリデン）ヒドラジン
１−（４−メトキシベンジリデン）−２−（２，６−ジフルオロ−４−メトキシベンジリデン）ヒドラジン
１−（４−メチルベンジリデン）−２−（２−フルオロ−４−メチルベンジリデン）ヒドラジン
１−（４−メチルベンジリデン）−２−（２−フルオロ−４−エチルベンジリデン）ヒドラジン
１−（４−メチルベンジリデン）−２−（２−フルオロ−４−プロピルベンジリデン）ヒドラジン
１−（４−メチルベンジリデン）−２−（２−フルオロ−４−ブチルベンジリデン）ヒドラジン
１−（４−メチルベンジリデン）−２−（２−フルオロ−４−ペンチルベンジリデン）ヒドラジン
１−（４−メチルベンジリデン）−２−（２−フルオロ−４−ヘプチルベンジリデン）ヒドラジン
１−（４−メチルベンジリデン）−２−（２−フルオロ−４−メトキシベンジリデン）ヒドラジン
１−（４−メチルベンジリデン）−２−（２，６−ジフルオロ−４−メチルベンジリデン）ヒドラジン
１−（４−メチルベンジリデン）−２−（２，６−ジフルオロ−４−エチルベンジリデン）ヒドラジン
１−（４−メチルベンジリデン）−２−（２，６−ジフルオロ−４−プロピルベンジリデン）ヒドラジン
１−（４−メチルベンジリデン）−２−（２，６−ジフルオロ−４−ブチルベンジリデン）ヒドラジン
１−（４−メチルベンジリデン）−２−（２，６−ジフルオロ−４−ペンチルベンジリデン）ヒドラジン
１−（４−メチルベンジリデン）−２−（２，６−ジフルオロ−４−ヘプチルベンジリデン）ヒドラジン
１−（４−メチルベンジリデン）−２−（２，６−ジフルオロ−４−メトキシベンジリデン）ヒドラジン
１−（４−エチルベンジリデン）−２−（２−フルオロ−４−メチルベンジリデン）ヒドラジン
１−（４−エチルベンジリデン）−２−（２−フルオロ−４−エチルベンジリデン）ヒドラジン
１−（４−エチルベンジリデン）−２−（２−フルオロ−４−プロピルベンジリデン）ヒドラジン
１−（４−エチルベンジリデン）−２−（２−フルオロ−４−ブチルベンジリデン）ヒドラジン
１−（４−エチルベンジリデン）−２−（２−フルオロ−４−ペンチルベンジリデン）ヒドラジン
１−（４−エチルベンジリデン）−２−（２−フルオロ−４−ヘプチルベンジリデン）ヒドラジン
１−（４−エチルベンジリデン）−２−（２−フルオロ−４−メトキシベンジリデン）ヒドラジン
１−（４−エチルベンジリデン）−２−（２，６−ジフルオロ−４−メチルベンジリデン）ヒドラジン
１−（４−エチルベンジリデン）−２−（２，６−ジフルオロ−４−エチルベンジリデン）ヒドラジン
１−（４−エチルベンジリデン）−２−（２，６−ジフルオロ−４−プロピルベンジリデン）ヒドラジン
１−（４−エチルベンジリデン）−２−（２，６−ジフルオロ−４−ブチルベンジリデン）ヒドラジン
１−（４−エチルベンジリデン）−２−（２，６−ジフルオロ−４−ペンチルベンジリデン）ヒドラジン
１−（４−エチルベンジリデン）−２−（２，６−ジフルオロ−４−ヘプチルベンジリデン）ヒドラジン
１−（４−エチルベンジリデン）−２−（２，６−ジフルオロ−４−メトキシベンジリデン）ヒドラジン
１−（４−プロピルベンジリデン）−２−（２−フルオロ−４−メチルベンジリデン）ヒドラジン
１−（４−プロピルベンジリデン）−２−（２−フルオロ−４−エチルベンジリデン）ヒドラジン
１−（４−プロピルベンジリデン）−２−（２−フルオロ−４−プロピルベンジリデン）ヒドラジン
１−（４−プロピルベンジリデン）−２−（２−フルオロ−４−ブチルベンジリデン）ヒドラジン
１−（４−プロピルベンジリデン）−２−（２−フルオロ−４−ペンチルベンジリデン）ヒドラジン
１−（４−プロピルベンジリデン）−２−（２−フルオロ−４−ヘプチルベンジリデン）ヒドラジン
１−（４−プロピルベンジリデン）−２−（２−フルオロ−４−メトキシベンジリデン）ヒドラジン
１−（４−プロピルベンジリデン）−２−（２，６−ジフルオロ−４−メチルベンジリデン）ヒドラジン
１−（４−プロピルベンジリデン）−２−（２，６−ジフルオロ−４−エチルベンジリデン）ヒドラジン
１−（４−プロピルベンジリデン）−２−（２，６−ジフルオロ−４−プロピルベンジリデン）ヒドラジン
１−（４−プロピルベンジリデン）−２−（２，６−ジフルオロ−４−ブチルベンジリデン）ヒドラジン
１−（４−プロピルベンジリデン）−２−（２，６−ジフルオロ−４−ペンチルベンジリデン）ヒドラジン
１−（４−プロピルベンジリデン）−２−（２，６−ジフルオロ−４−ヘプチルベンジリデン）ヒドラジン
１−（４−プロピルベンジリデン）−２−（２，６−ジフルオロ−４−メトキシベンジリデン）ヒドラジン
（実施例３）  液晶組成物の調製（１）
汎用のホスト液晶（Ｈ）
【００５７】
【化１９】
0003841182.tif 000021
【００５８】
は１１６．７℃以下でネマチック相を示し、その融点は１１℃である。これを厚さ４．５μｍのＴＮセルに充填して液晶素子を作製し、測定した応答時間は２１．５ｍ秒であった。（立ち下がり時間と立ち上がり時間が等しくなる電圧印加時）また、この素子の閾値電圧は１．８８Ｖであった。
【００５９】
このホスト液晶（Ｈ）８０％及び実施例１で得た（Ｉ−１）
【００６０】
【化２０】
0003841182.tif 000022
【００６１】
の化合物２０％からなる組成物（Ｍ−１）を調製したところ、ネマチック相上限温度（ＴN-I）は９８℃であり、ホスト液晶（Ｈ）より約２０℃低下した。この組成物は０℃で２４時間以上放置したが、結晶の析出等は観察できなかった。さらに−２０℃で長時間放置して固化させ、次いで昇温して再び均一なネマチック相となる温度（Ｔ-N）を測定したところ９℃であった。
【００６２】
また、この組成物を用いてホスト液晶（Ｈ）の場合と同様にして素子を作製し、その応答時間を測定したところ１４．３ｍ秒と大幅に高速化することができた。次に、その閾値電圧を測定したところ１．８３Ｖであり、ホスト液晶（Ｈ）よりやや低減することができた。
【００６３】
次に、ホスト液晶（Ｈ）８０％及び実施例２で得た（Ｉ−２）
【００６４】
【化２１】
0003841182.tif 000023
【００６５】
の化合物２０％からなる液晶組成物（Ｍ−２）を調製した。この（Ｍ−２）のネマチック相上限温度（ＴN-I）は９１．２℃で（Ｍ−１）よりさらに低下した。この組成物も０℃で２４時間以上放置したが、結晶の析出等は観察できなかった。（Ｍ−１）と同様にして固化させ、そのＴ-Nを測定したところ１３℃であった。
【００６６】
次にこれを用いて同様にして素子を作成し、その応答時間を測定したところ、１７．８ｍ秒と（Ｍ−１）には及ばないがかなり高速化することができた。次に、その閾値電圧を測定したところ１．５４Ｖであり、ホスト液晶（Ｈ）と比較しても０．３Ｖ以上も大幅に低減することができた。
（比較例）
ホスト液晶（Ｈ）８０％及び一般式（Ｄ）で表される側方フッ素置換基を有しないアジン誘導体である（Ｄ−１）
【００６７】
【化２２】
0003841182.tif 000024
【００６８】
２０％からなる液晶組成物（Ｍ−Ｄ）を調製した。
（Ｍ−Ｄ）のネマチック相上限温度（ＴN-I）は１０４℃で（Ｍ−１）よりわずかに高くなったが、この組成物を同様にして固化させ、そのＴ-Nを測定したところ約１５℃と（Ｍ−１）や（Ｍ−２）より高くなってしまった。
【００６９】
次に同様にして液晶素子を作製しその応答時間を測定したところ、１４．０ｍ秒と（Ｍ−１）よりもやや高速であったけれども、この素子の閾値電圧を測定したところ２．０７Ｖであり、ホスト液晶（Ｈ）や（Ｍ−２）と比較して大幅に上昇してしまった。  以上から、本発明の化合物が従来液晶との相溶性とその応答時間の改善効果に優れており、温度範囲が広くかつ高速応答性の液晶組成物を調製するうえにおいて、非常に有効であることがわかる。さらに、Ｐ型の誘導体においてはこれまでのＰ型アジン誘導体と比較して閾値電圧の低減においてより効果があり、低電圧駆動の組成物を得るうえにおいてもより有効であることがわかる。
【００７０】
【発明の効果】
本発明により提供される、一般式（Ｉ）で表されるフッ素置換アジン誘導体である新規液晶化合物は熱、光等に対し化学的に安定で、液晶性に優れ、しかも工業的にも容易に製造することができる。得られた一般式（Ｉ）で表される化合物は、従来の液晶化合物あるいは液晶組成物との相溶性に優れ、この添加により液晶組成物の応答時間を大幅に改善することができる。しかもその閾値電圧をほとんど上昇させることがないか、あるいはＰ型の誘導体では大幅に低減させることも可能である。従って、温度範囲が広く高速応答が可能であり、かつ低電圧駆動も可能な液晶表示素子用の液晶材料の構成成分として非常に実用的である。